(57)【要約】【課題】トナーに低温定着性を付与することができるとともに、着色剤の分散性に優れたトナー用ワックス組成物の提供。【解決手段】飽和直鎖モノカルボン酸と飽和直鎖モノアルコールとのモノエステルを含むワックス（ａ）、及び遊離の飽和直鎖モノカルボン酸（ｂ）を含むトナー用ワックス組成物。【選択図】なし【特許請求の範囲】
【請求項１】
飽和直鎖モノカルボン酸と飽和直鎖モノアルコールとのモノエステルを含むワックス（ａ）、及び遊離の飽和直鎖モノカルボン酸（ｂ）を含むワックス組成物。
【請求項２】
飽和直鎖モノカルボン酸と飽和直鎖モノアルコールとのモノエステルを含むワックス（ａ）及び遊離の飽和直鎖モノカルボン酸（ｂ）を質量比１：４〜４：１で含有する、請求項１に記載のワックス組成物。
【請求項３】
示差走査熱量計で測定される吸熱曲線において、最大吸熱ピークのピークトップ温度が４０〜８０℃である、請求項１に記載のワックス組成物。
【請求項４】
酸価が３０以上かつヨウ素価が１３以下である、請求項１に記載のワックス組成物。
【請求項５】
請求項１に記載のワックス組成物を含有する、電子写真用トナー。
【請求項６】
請求項１に記載のワックス組成物の添加量が２〜２０質量％である、請求項５に記載の電子写真用トナー。
【発明の詳細な説明】
【技術分野】
【０００１】
本発明は、ワックス組成物及び該ワックス組成物を含有する電子写真用トナーに関する。
【０００２】
より詳細には、トナーに低温定着性を付与することができるとともに、トナーに含有される着色剤の分散性に優れたトナーに好適に使用できるワックス組成物及び該ワックス組成物を含有する電子写真用トナーに関する。
【背景技術】
【０００３】
電子写真方式のプリンタ、ファクシミリ、およびこれらの機能を有する複写機などの電子写真装置に用いるトナーは、主成分となる熱可塑性樹脂（バインダー樹脂）の他に、着色剤（カーボンブラック、磁性粉、顔料など）、荷電制御剤、ワックスを含み、必要に応じて、流動性付加剤、クリーニング助剤、転写助剤を含む。
【０００４】
トナーは、定着工程において定着ロールによる加熱を受けて軟化し、且つ定着ロールによる圧力を受けることにより印刷媒体表面に定着して画像が形成される。トナーに含まれるトナー用ワックスの作用としては２つあり、一つは、定着特性改善効果である。これは、染み出しが低温から起こり、低温時には記録用紙への密着性を強く維持して低温オフセットを防止するアンカー効果である。もう一つは、高温時での染み出しにより、定着ローラ表面をワックスが覆うことによりトナーと定着ローラとの間にワックスが入り込んでトナーと定着ローラの付着力を下げ、高温オフセットを防止する離型剤効果である。
【０００５】
近年、プリンタ、ファクシミリ、および複写機などの電子写真装置に求められる性能は高度化しており、装置の改良に加え、これらの装置に使用されるトナーについても高機能化が要求される。これに伴い、高画質のためにトナーの着色剤、ワックスは分散性のよいものが要求されてきている。又、立ち上がりの高速化、待機電力の節減などから定着温度が低く、耐オフセット性にすぐれ、且つ定着強度の優れたものが望まれている。
【０００６】
また、フルカラー画像は、一般に、マゼンダ、シアン、イエローおよびブラックの４種のトナーをそれぞれ複数回に分けて転写材に加熱融解して転写し、画像を形成する。ここで用いられるトナーは加熱した際の溶融性および混色性が良いことが求められ、それ故に軟化点および溶融粘度が低いことが要求される。特にカラートナーは着色剤の濃度が高く、分散性が悪いと溶融時の粘度が高くなり溶融時の流動性が低下して、ドラムからの剥離性が悪くなり、いわゆるオフセット性が低下してしまう。また、溶融時の流動性低下により重ね合わせられたトナーの溶融による混色性が悪化してしまう。
【０００７】
また、着色剤やワックスの分散性が悪いと透明性が損なわれるので、原稿に忠実なカラー画像を得るためにも着色剤やワックスの分散性の良いものが求められていた。
【０００８】
特許文献１には、低温定着性を発現する方法として、カルナウバワックスやライスワックスの天然ワックス等を離型剤として使用する方法が開示されている。これらのワックスを用いると、低温定着性は発現することができるが、離型性が不十分となり耐オフセット性が十分発現できない場合がある。更にこれらの天然ワックスは、着色剤の分散性が悪く高品位画像のものが得られなかった。
【０００９】
特許文献２には、特定の複素粘度を有するモノエステルが記載されている。この複素粘度のモノエステルワックスは、定着性は良好であるものの、モノエステルワックスを合成する際に硫酸を触媒として用い、２４０℃の高温で反応を行っていることから、得られるエステルワックスが顕著な着色を起こし、カラー印刷時の色再現性や着色剤分散性の点などで問題となることがある。
【００１０】
特許文献３には、離型剤としてカルナウバワックスと無極性パラフィンワックスとの混合物を用いたトナーについての開示がなされている。
【００１１】
この技術によると、離型剤としてカルナウバワックスと無極性パラフィンワックスとの混合物を用い、結着樹脂としては多価アルコール成分であるシクロヘキサンジメタノールを必須成分とし、酸価が５〜２０ｍｇＫＯＨ／ｇであれば、定着装置において定着オイルを塗布することなく、良好な定着性、光沢性、透明性、離型性を有するカラートナーを提供することができるとしている。
【００１２】
しかしながら、無極性のパラフィンワックスは、樹脂の酸価を上記のように高くしても、良好な分散性を確保することは困難であるという問題を有している。
【００１３】
このように、低温定着性を有するトナー用ワックス組成物において、ワックス及び着色剤の分散性に優れるトナー用ワックス組成物が求められていた。
【先行技術文献】
【特許文献】
【００１４】
【特許文献１】特開平４−３６２９５３号公報
【特許文献２】特開２０１３−０１５６７３号公報
【特許文献３】特開２００４−２８７２１８号公報
【発明の概要】
【発明が解決しようとする課題】
【００１５】
本発明は、トナーに低温定着性を付与することができるとともに、着色剤の分散性に優れたトナー用ワックス組成物の提供を目的とする。
【課題を解決するための手段】
【００１６】
本発明者らは、上記課題を解決するために鋭意検討を重ねた結果、直鎖飽和モノカルボン酸及び直鎖飽和モノアルコールとで構成されるモノエステルワックス(a)と遊離の飽和直鎖モノカルボン酸(ｂ)とで構成された組成物をトナー用ワックスとして使用することによって、着色剤の分散性を向上できるとともに、低温定着性を付与する事を見出した。
【００１７】
すなわち、本発明は以下の態様を包含する：
【００１８】
項１、飽和直鎖モノカルボン酸と飽和直鎖モノアルコールとのモノエステルを含むワックス（ａ）、及び遊離の飽和直鎖モノカルボン酸（ｂ）を含むワックス組成物。
【００１９】
項２、飽和直鎖モノカルボン酸と飽和直鎖モノアルコールとのモノエステルを含むワックス（ａ）及び遊離の飽和直鎖モノカルボン酸（ｂ）を質量比１：４〜４：１で含有する、項１に記載のワックス組成物。
【００２０】
項３、示差走査熱量計で測定される吸熱曲線において、最大吸熱ピークのピークトップ温度が４０〜８０℃である、項１に記載のワックス組成物。
【００２１】
項４、酸価が３０以上かつヨウ素価が１３以下である、項１に記載のワックス組成物。
【００２２】
項５、項１に記載のワックス組成物を含有する、電子写真用トナー。
【００２３】
項６、項１に記載のワックス組成物の添加量が２〜２０質量％である、項５に記載の電子写真用トナー。
【発明の効果】
【００２４】
本発明のワックス組成物をトナーと混合することによって、トナーに含有される着色剤の分散性に優れ、トナーに低温定着性を付与することができる。
【発明を実施するための形態】
【００２５】
以下、本発明の実施形態を説明する。
【００２６】
本発明のワックス組成物は、飽和直鎖モノカルボン酸及びと飽和直鎖モノアルコールのモノエステルを含むワックス（ａ）と、遊離の飽和直鎖モノカルボン酸(ｂ)とを含有する。以下、各成分について説明する。
【００２７】
本発明において、飽和直鎖モノカルボン酸と飽和直鎖モノアルコールとのモノエステルを含むワックス（ａ）は、炭素数４８以上の直鎖状モノエステルが含有されるものを用いる事が望ましい。炭素鎖が分岐構造を有すると、結着樹脂との相溶性が上がってしまい定着離型効果が小さくなるので、直鎖状モノエステルを用いる必要がある。
【００２８】
前記直鎖状モノエステルの含有量は、好ましくは４０質量％以上、より好ましくは６０質量％以上、さらに好ましくは８０質量％以上である。含有量が多いほど定着離型性がよく、排紙口への離型剤の付着による汚染が少ない。４０質量％未満の場合、定着離型性が劣り、排紙口への離型剤の付着による汚染が発生してしまう可能性がある。
【００２９】
本発明で用いる前記直鎖状モノエステルの例としては、合成エステル化合物、天然エステルワックス等が挙げられる。
【００３０】
前記合成エステル化合物は、直鎖状高級アルコールと直鎖状高級カルボン酸又は直鎖状高級カルボン酸ハロゲン化物とのエステル化反応により得られる。
【００３１】
前記直鎖状高級アルコールとしては、例えば、ステアリルアルコール、アラキルアルコール、ベヘニルアルコール、テトラコサノール、ヘキサコサノール、オクタコサノール、トリアコンタノール等が挙げられる。
【００３２】
前記直鎖状高級カルボン酸としては、例えば、ステアリン酸、アラキン酸、ベヘン酸、リグノセリン酸、セロチン酸、モンタン酸、メリシン酸等が挙げられる。
【００３３】
合成エステル化合物の作製方法としては、例えば、まず前記直鎖状高級アルコール成分に対して前記直鎖状高級カルボン酸を過剰に用いてエステル化反応（縮合反応）を行い、過剰の直鎖状高級カルボン酸を、アルカリ水溶液を用いた脱酸により除去する方法が挙げられる。この反応において、必要に応じて触媒を使用しても良い。また、エステル化反応は脱水を伴う平衡反応であるため、系中の水を留去しながら行うとよい。反応は系中の水が留去でき、反応原材料が系から脱出しない程度の高温で行う。
【００３４】
天然エステルワックスは、動植物から採取したワックスを分離及び精製して得られる。
【００３５】
その例としては、キャンデリラワックス、カルナウバワックス、ライスワックス、木ロウ、ホホバ油、蜜蝋、ラノリンワックス、モンタンワックス、サンフラワーワックスなどが挙げられる。しかし、天然エステルワックスは多種類の化合物からなる混合物であるため、場合によっては分離及び精製して用いる必要がある。これらの中でも、ライスワックス、サンフラワーワックスは炭素数の多い直鎖状モノエステルの含有量が多いため好ましい。
【００３６】
〔ライスワックス製造方法〕
ライスワックスは、コメヌカから抽出されたコメヌカ油（コメ原油）の精製工程で副生する粗ワックスを精蝋（精製）することにより得られるものである。この粗ワックス中にはワックス分（エステルワックス）が５５〜６５質量％程度、遊離脂肪酸が２０〜３０質量％程度、トリグリセリドが５〜１５質量％程度含まれている。粗ワックス中の遊離脂肪酸及びトリグリセリドからなるソフトワックスを除去する事により、炭素数２２〜２４程度の直鎖飽和モノカルボン酸と炭素数２４〜３８程度の直鎖飽和モノアルコールからなる脂肪酸アルコールエステルを主成分とするライスワックスが得られる。主成分とは、ライスワックス組成物中に占めるエステルワックスの配合比が高いことを示し、例えば、ライスワックス１００質量部におけるエステルの含有量が８０質量部以上、９９質量部以下、さらには、９０質量部以上、９８質量部以下ということができる。
【００３７】
粗ワックス中の遊離脂肪酸やトリグリセリドからなるソフトワックスを除去する方法としては、有機溶媒を使用し再結晶法で得る方法や精製時にエステル化を促進させる方法、ライスワックスに多価アルコールを添加してエステル化せしめる方法、ライスワックスを加熱減圧下で融解させる方法等、公知のライスワックスの精製方法を繰り返すこと、精製方法を組み合わせること等によって遊離脂肪酸と不純物の低融点のトリグリセリド類及び脂肪族炭化水素を除去、低減することで得ることができる。また、米ぬかから抽出される粗ワックスとエタノールとの混合物を加温下で攪拌することにより、ワックスを含むコロイド粒子と、ソフトワックスを含むエタノール分とに分離した後、上記コロイド含有液からワックスを含むコロイド粒子を回収する精製方法なども好適に適用できる。
【００３８】
遊離の飽和直鎖モノカルボン酸(ｂ)の具体例としては、例えば、パルミチン酸、ヘプタデカン酸、ステアリン酸、ノナデカン酸、アラキンジン酸、ヘネイコサン酸、ベヘニン酸、トリコサン酸、テトラコサン酸、ペラルゴン酸等が挙げられる。これらの中でも保存安定性の点で炭素数１８以上２４以下の直鎖モノカルボン酸が特に好ましい。
【００３９】
〔ワックス組成物〕
本発明のワックス組成物は、飽和直鎖モノカルボン酸と飽和直鎖モノアルコールのモノエステルを含むワックス(ａ）と遊離の飽和直鎖モノカルボン酸（ｂ）が質量比１：４〜４：１であることが好ましく、より好ましくは２：３〜３：２である。遊離の飽和直鎖モノカルボン酸（ｂ）の含有量を上記下限値以上とすることが、着色剤の分散性及び画像の光沢性の観点から好ましい。一方、遊離の飽和直鎖モノカルボン酸（ｂ）の含有量を上記上限値以下とすることが、離形性及び耐揮発性の観点から好ましい。
【００４０】
なお、飽和直鎖モノカルボン酸と飽和直鎖モノアルコールのモノエステルを含むワックス(ａ)および遊離の飽和直鎖モノカルボン酸(ｂ)は、それぞれ１種または２種以上を配合することができる。
【００４１】
このように、上記の飽和直鎖モノカルボン酸と飽和直鎖モノアルコールのモノエステルを含むワックス（ａ）と遊離の飽和直鎖モノカルボン酸(ｂ)とを、必要に応じて一定の比率で、混合することによって得られたワックス組成物は、トナー組成物中のワックス及び着色剤の分散性を向上させる事が可能となる。この機構については、以下のように考えられる。
【００４２】
飽和直鎖モノカルボン酸と飽和直鎖モノアルコールのモノエステルを含むワックス単体の場合には、極性が低く、結晶性が高い為、ワックスが一度溶解後固化する際に、ワックスのみが凝集、結晶化する為、ワックスの分散性が低下し印字不良が発生する可能性がある。一方遊離の飽和直鎖モノカルボン酸（ｂ）は、極性高いカルボキシ基を有することから、着色剤との親和性が高く、バインダー樹脂中での着色剤の分散性に寄与するが、単体でトナーに配合した場合には、離形不良や保存性の悪化が発生する可能性がある。
【００４３】
飽和直鎖モノカルボン酸と飽和直鎖モノアルコールのモノエステルを含むワックス(a)と遊離の飽和直鎖モノカルボン酸（ｂ）を組み合わせることで、飽和直鎖モノカルボン酸と飽和直鎖モノアルコールのモノエステルを含むワックスの結晶性や結晶化挙動、極性に変化を与えることにより、飽和直鎖モノカルボン酸と飽和直鎖モノアルコールのモノエステルを含むワックス単体での凝集や結晶化による分散性の低下を著しく改善すると共に、遊離の飽和直鎖モノカルボン酸単体での離形不良や保存性悪化も大きく改善でき、トナー組成中でのワックスや着色剤の分散性が向上されると推測される。
【００４４】
本発明のワックス組成物は、示差走査熱量計（ＤＳＣ）により測定される吸熱曲線において、最大吸熱ピークのピークトップ温度が４０℃以上８０℃以下であることが好ましく、より好ましくは６０℃以上８０℃以下である。本発明に用いるワックス組成物のピークトップ温度が上記下限温度以上であると、トナー中での結晶化度が低くならず、保存性や現像性を低下させないため好ましい。また、上記上限温度以下であると、トナーの定着温度が高まらないため、好ましい。
【００４５】
本発明のワックス組成物は、飽和直鎖モノカルボン酸と飽和直鎖モノアルコールのモノエステルを含むワックス(ａ）と遊離の飽和直鎖モノカルボン酸（ｂ）は酸価が３０以上かつヨウ素価が１３以下であることが好ましい。
【００４６】
ワックス組成物の酸価が低すぎる場合には、結晶性が高い為、ワックスが一度溶解後固化する際に、ワックスのみが凝集、結晶化する為、ワックスの分散性が低下し印字不良が発生する可能性がある為、３０ｍｇＫＯＨ／ｇ以上、１６０ｍｇＫＯＨ／ｇ以下が好ましい。更に、ワックス組成物のヨウ素価が高すぎる場合には、ワックスが単体で凝集し分散性が低下し、印刷画像において、巻き付きや低温オフセットが発生しやすくなる為、１３以下が望ましい。なお、ヨウ素価の下限値は、通常、０．０１ｍｇである。更にワックス組成物は、水酸基価が２０ｍｇＫＯＨ／ｇ以下であることが好ましい。水酸基価が２０ｍｇＫＯＨ／ｇ以上であると、極性が低くなり、分散性が悪化する可能性がある為、水酸基価は２０ｍｇＫＯＨ／ｇ以下である事が好ましく、本発明のワックス組成物を含有するトナー帯電性が更に良好となる。なお、ワックス（ａ）の水酸基価の下限値は、通常、０．１ｍｇＫＯＨ／ｇである。
【００４７】
ここで、ワックス組成物のヨウ素価は、日本油化学会の「２００３年版基準油脂分析試験法」のＪＯＣＳ  ２．３．４．１−２０１３に準拠の方法により測定した値である。同様に酸価はＪＯＣＳ  ２．３．１−２０１３に準拠して測定することができ、水酸基価はＪＯＣＳ  ２．３．６．２−２０１３に準拠して測定することができる。
【００４８】
発明のワックス組成物は、公知の方法により製造することができる。例えば、飽和直鎖モノカルボン酸と飽和直鎖モノアルコールのモノエステルを含むワックス（ａ）を製造後、遊離の飽和モノカルボン酸スルホン酸（ｂ）を配合してワックスとして製造しても良い。また、飽和直鎖モノカルボン酸と飽和直鎖モノアルコールのモノエステルを含むワックスの製造の過程で遊離の飽和モノカルボン酸を添加し、規定の比率になるように精製により製造しても良い。
【００４９】
飽和直鎖モノカルボン酸と飽和直鎖モノアルコールのモノエステルを含むワックス（ａ）を製造後、遊離の飽和直鎖モノカルボン酸（ｂ）を配合してトナー用ワックス組成物を製造する方法については、飽和直鎖モノカルボン酸と飽和直鎖モノアルコールのモノエステルを含むワックス（ａ）と遊離の飽和直鎖モノカルボン酸（ｂ）を融点以上に加熱した上で、均一に混合した後に、ろ過、冷却、微粒子化等を行うことが、品質のばらつきの観点から好ましい。
【００５０】
このようにして得られた本発明のワックス組成物は、トナーに低温定着性を付与することができるとともに、着色剤が良好に分散することによる高画質化を達成することができる。従って、本発明はトナー用ワックス組成物として好適に使用することができる。
【００５１】
本発明のワックス組成物は、バインダー樹脂、着色剤、荷電制御剤などとともに配合され、通常の製法によってトナーが製造される。トナー中における本発明のトナー用ワックス組成物の配合量は、バインダー樹脂１００質量部に対して、通常、１〜２０質量部である。トナー中には、本発明のトナー用ワックス組成物が単独、あるいは２種類以上混合して配合される。トナーがワックス組成物を含有するか否かの確認は特に限定されないが、例えばトナー中のワックス成分が選択的に溶解する有機溶剤とトナーを攪拌する。該抽出液を乾燥していくと残渣物中に白い固形物（ワックス）が得られる。
【００５２】
当該抽出物を、例えば赤外分光分析装置（ＦＴ−ＩＲ），（示差走査熱量分析装置（ＤＳＣ）、熱分解（ＧＣ/ＭＳ）装置を用いて測定する。各種のワックスおよび飽和直鎖モノカルボン酸の標準ピークと比較することで、エステルおよび飽和直鎖モノカルボン酸の各構造を特定可能である。さらには、ワックスのエステルピークと、飽和直鎖モノカルボン酸のカルボキシル基ピークとを定量分析することでワックスと飽和直鎖モノカルボン酸との質量比率を算出できる。
【実施例】
【００５３】
以下に本発明のトナー用ワックス組成物の製造例、およびその評価方法を示すことで、本発明を更に具体的に説明する。
【００５４】
〔トナー用ワックス組成物〕
表1に示す組成にてトナー用ワックス組成物（Ｃ−１）〜（Ｃ−２）を調製し、得られたワックス組成物の、着色剤の分散性を表２に示した。
【００５５】
〔トナー用ワックス組成物（Ｃ−１）の調製〕
温度計、窒素導入管、攪拌羽および冷却管を取り付けた４つ口フラスコにライスワックスを３００ｇ、ステアリン酸を３００ｇ採取し、窒素下、１００℃で加熱溶融して、内容物が均一になるように３０分間加熱攪拌した。この混合物を室温で放冷して固化させて、ワックス組成物（Ｃ−１）を得た。
【００５６】
〔トナー用ワックス組成物（Ｃ−２）〕
上記トナー用ワックス組成物と同様の方法で、ライスワックス：ステアリン酸の質量比を1：4に調整し、トナー用ワックス組成物(Ｃ−２）を得た。
【００５７】
〔ワックス組成物の評価方法〕
（１）ワックス組成物の酸価；ＪＯＣＳ（日本油化学会）２．３．１−２０１３に準拠した。
【００５８】
（２）ワックス組成物のヨウ素価；ＪＯＣＳ（日本油化学会）２．３．１−２０１３に準拠した。
【００５９】
（３）ワックス組成物の水酸基価；ＪＯＣＳ（日本油化学会）２．３．６．２−２０１３に準拠した。
【００６０】
（４）ワックス組成物の熱特性
ワックス組成物の熱特性の測定には、島津サイエンス社製の「DSC-50」を使用した。測定は、約２０ｍｇのワックス組成物（Ｃ−１）〜（Ｃ−２）をそれぞれアルミ製の試料ホルダーに入れ、リファレンス材料としてアルミナを用いて行い、窒素雰囲気下（２００ｍｌ／ｍｉｎ）、５℃／ｍｉｎで常温℃から１２０℃まで昇温後、再度−５℃／minで０℃まで冷却後、再度５℃／ｍｉｎで１２０℃まで昇温した際の熱特性を確認した。
【００６１】
〔ワックス組成物を用いた着色剤分散性評価〕 
実施例１〜２のワックス組成物（（Ｃ−１）及び（Ｃ−２））)を樹脂、着色剤、電荷調整剤等と十分撹拌混合した後、二軸の溶融押し出し式混練機で１３０〜１４０℃の温度で加熱混練をした。混練物は分散状態を評価した。混練後、冷却し、カッター粉砕機で粗粉砕後、ジェットミルにて微粉砕を行い、分級をして各色相のトナーを得た。比較例としてトナー用ワックスの代わりに比較例１は遊離の飽和直鎖モノカルボン酸の代わりにポリエチレンワックス(三井化学社製  三井ハイワックス３２０Ｐ)を使用した。比較例２は遊離の飽和直鎖モノカルボン酸を含有せず、ライスワックス単体を用いた。比較例３はライスワックスと遊離の飽和直鎖モノカルボン酸の代わりに酸化ライスワックス単体を用いた。
【００６２】
また、混練混合物の一部を、光学顕微鏡を用いて断面観察を行い、着色剤および離型剤の分散性を評価した。具体的には、着色剤及びワックスの分散性は、顔料の最も大きい塊のドメイン径を測定して３μｍ未満であれば○、３μｍ以上６μｍ未満であれば△、６μｍ以上であれば×と評価した。また、離型剤の分散性は、顔料の最も大きい塊のドメイン径を測定して５μｍ未満であれば○、５μｍ以上１０μｍ未満であれば△、１０μｍ以上であれば×と評価した。
○：顔料粒子が凝集することなく均一に分散している。
△：僅かな凝集が認められる。
×：凝集して空隙がみられる。
【００６３】
【表１】
2020003558.tif 000002
【００６４】
【表２】
2020003558.tif 000003
【００６５】
実施例１〜２のワックス組成物（Ｃ−１）〜（Ｃ−２）は、表１に示すように、いずれも酸価が高く、水酸基価が低い為、極性が高いカルボキシル基と着色剤との親和性が高まり、良好な着色剤の分散性を示した。また、表２の結果よりワックスの結晶性を低下させる事により良好な分散性を示し、更に吸熱ピークが４０−８０℃の範囲を示し、低温定着性に優れる結果であった。
これら組成物をトナー用ワックスとして使用すると、バインダー樹脂中で着色剤が高分散され、高画質化に寄与することができる。
【００６６】
比較例１は遊離の飽和直鎖モノカルボン酸の代わりに合成ワックスを使用した。比較例２は遊離の飽和直鎖モノカルボン酸を含有せず、ライスワックス単体を用いた。比較例３はライスワックスと遊離の飽和直鎖モノカルボン酸の代わりに酸化ライスワックス単体を用いた。表１及び表２より比較例１〜２は酸価が著しく低いこと、さらに吸熱ピークがシャープであり、ワックスが一度溶解後固化する際に、ワックスのみが凝集、結晶化し、ワックスの分散性及び着色剤の分散性が低い結果となった。また、比較例３は酸価が高いが、ヒドロキシル価も高くなっている事から、極性が低くなり、着色剤の分散性が低い結果となった。
【００６７】
表１及び表２の結果から、本発明のトナーは着色剤の分散性が良好であり、耐熱保管性に優れ、印字特性も良好であることが分かる。
【産業上の利用可能性】
【００６８】
本発明により、着色剤の分散性に優れ、透明性が高く、高品位画像特性を有し、かつ耐久安定性に優れたワックス及び該ワックスを用いたトナーを提供することが出来る。
【手続補正書】
【提出日】平成30年7月12日(2018.7.12)
【手続補正２】
【補正対象書類名】明細書
【補正対象項目名】００１８
【補正方法】変更
【補正の内容】
【００１８】
項１、飽和直鎖モノカルボン酸と飽和直鎖モノアルコールとのモノエステルを含むワックス（ａ）、及び遊離の飽和直鎖モノカルボン酸（ｂ）を含むトナー用ワックス組成物。
【手続補正３】
【補正対象書類名】明細書
【補正対象項目名】００１９
【補正方法】変更
【補正の内容】
【００１９】
項２、飽和直鎖モノカルボン酸と飽和直鎖モノアルコールとのモノエステルを含むワックス（ａ）及び遊離の飽和直鎖モノカルボン酸（ｂ）を質量比１：４〜４：１で含有する、項１に記載のトナー用ワックス組成物。
【手続補正４】
【補正対象書類名】明細書
【補正対象項目名】００２０
【補正方法】変更
【補正の内容】
【００２０】
項３、示差走査熱量計で測定される吸熱曲線において、最大吸熱ピークのピークトップ温度が４０〜８０℃である、項１に記載のトナー用ワックス組成物。
【手続補正５】
【補正対象書類名】明細書
【補正対象項目名】００２１
【補正方法】変更
【補正の内容】
【００２１】
項４、酸価が３０以上かつヨウ素価が１３以下である、項１に記載のトナー用ワックス組成物。
【手続補正６】
【補正対象書類名】明細書
【補正対象項目名】００２２
【補正方法】変更
【補正の内容】
【００２２】
項５、項１に記載のトナー用ワックス組成物を含有する、電子写真用トナー。
【手続補正７】
【補正対象書類名】明細書
【補正対象項目名】００２３
【補正方法】変更
【補正の内容】
【００２３】
項６、項１に記載のトナー用ワックス組成物の添加量が２〜２０質量％である、項５に記載の電子写真用トナー。
【手続補正８】
【補正対象書類名】特許請求の範囲
【補正対象項目名】全文
【補正方法】変更
【補正の内容】
【特許請求の範囲】
【請求項１】
飽和直鎖モノカルボン酸と飽和直鎖モノアルコールとのモノエステルを含むワックス（ａ）、及び遊離の飽和直鎖モノカルボン酸（ｂ）を含むトナー用ワックス組成物。
【請求項２】
飽和直鎖モノカルボン酸と飽和直鎖モノアルコールとのモノエステルを含むワックス（ａ）及び遊離の飽和直鎖モノカルボン酸（ｂ）を質量比１：４〜４：１で含有する、請求項１に記載のトナー用ワックス組成物。
【請求項３】
示差走査熱量計で測定される吸熱曲線において、最大吸熱ピークのピークトップ温度が４０〜８０℃である、請求項１に記載のトナー用ワックス組成物。
【請求項４】
酸価が３０以上かつヨウ素価が１３以下である、請求項１に記載のトナー用ワックス組成物。
【請求項５】
請求項１に記載のトナー用ワックス組成物を含有する、電子写真用トナー。
【請求項６】
請求項１に記載のトナー用ワックス組成物の添加量が２〜２０質量％である、請求項５に記載の電子写真用トナー。